(57)【要約】【課題】白紙光沢度が高く印刷適性の良好な、オンマシンで製造する２層塗工の塗工印刷用紙を提供することである。【解決手段】原紙の両面に塗工液をオンマシンで２層塗工し、ソフトカレンダーで処理する塗工印刷用紙の製造方法であって、以下の条件を満たす。（ａ）原紙灰分が１５〜３０％となるように填料を添加する。（ｂ）原紙の両面にフィルム転写型コーターにより、顔料として重質炭酸カルシウムを主体に含む塗工液を片面４〜６ｇ／ｍ２塗工する。（ｃ）さらに、原紙の両面にブレードコーターにより、顔料としてカオリンを全顔料に対し７０質量部以上含む塗工液を片面５〜８ｇ／ｍ２塗工する。（ｄ）ブレードコーターにより塗工する際の塗工液の濃度が６０〜６５％、粘度が８００〜１５００ｃｐｓであり、コーターのブレード角３０〜４５度にて、塗工液を塗工する。（ｅ）塗工印刷用紙の白色度が７５〜８５％、白紙光沢度が６５〜７５％である。【選択図】なし【特許請求の範囲】
【請求項１】
原紙の両面に顔料および接着剤を主成分とする塗工液をオンマシンで２層塗工し、カレンダーで処理する塗工印刷用紙の製造方法であって、以下の（ａ）〜（ｅ）の条件を満たす塗工印刷用紙の製造方法。
（ａ）原紙灰分が１５〜３０％となるように填料を添加する。
（ｂ）原紙の両面にフィルム転写型コーターにより、顔料として重質炭酸カルシウムを主体に含む塗工液を片面４〜６ｇ／ｍ２塗工する。
（ｃ）さらに、原紙の両面にブレードコーターにより、顔料としてカオリンを全顔料に対し７０質量部以上含む塗工液を片面５〜８ｇ／ｍ２塗工する。
（ｄ）ブレードコーターにより塗工する際の塗工液の濃度が６０〜６５％、粘度が８００〜１５００ｃｐｓであり、コーターのブレード角３０〜４５度にて、塗工液を塗工する。
（ｅ）塗工印刷用紙の白色度が７５〜８５％、白紙光沢度が６５〜７５％である。
【請求項２】
請求項１の塗工印刷用紙の製造方法であって、以下の（ｆ）〜（ｉ）の条件を満たす塗工印刷用紙の製造方法。
（ｆ）上塗り塗工層は、顔料として微粒カオリン、扁平カオリン、微粒重質炭酸カルシウムを含み、全顔料に対し、微粒カオリン６０〜８５質量部、扁平カオリン５〜２０質量部、微粒重質炭酸カルシウム５〜３０質量部を含有する。
（ｇ）前記、微粒カオリンは、粒子径２μｍ以下が９５質量％以上である。
（ｈ）前記、扁平カオリンは、粒子径２μｍ以下が８３質量％以上である。
（ｉ）前記、微粒重質炭酸カルシウムは、粒子径１μｍ以下が９０質量％以上である。
【請求項３】
カレンダー処理がオンマシンソフトカレンダー処理であり、ニップ圧２００〜３００ｋＮ／ｍ、ロール表面温度が１５０〜２００℃の条件で、少なくとも３ニップの処理をおこなうことを特徴とする請求項２に記載の塗工印刷用紙の製造方法。
【発明の詳細な説明】
【技術分野】
【０００１】
本発明は、白紙光沢度が高く、良好な印刷適性を備えたオンマシンで製造する塗工印刷用紙の製造方法に関するものである。
【背景技術】
【０００２】
紙は、新聞、書籍、雑誌、ポスター、カレンダー、パンフレット、包装紙等、ほとんどの場合印刷されて使用されており、印刷用紙の種類および特性は、印刷方式や用途によって様々である。一例を挙げると、オフセット印刷方式は、版面に親油性の画線部（印刷しようとする部分）と親水性の非画線部とを作り、湿し水と呼ばれる水を薄く塗り、次にインキを塗ると水を弾いた画線部にだけインキが付着するので、これをブランケットに転写し、さらにこのブランケットから紙にインキを転移させる方式である。湿し水を使用するため、水に濡れたときブランケットに付着して紙粉としてとられないように、用紙には表面強度が重視される。また、グラビア印刷方式は、版上の凹部にインキを盛り紙に転写する方式であるため、版と紙とが均一に接し網点の抜け（スペックル）が起こらないように、表面に微小な凹凸がなく平滑性が高いことが要求される。
【０００３】
紙の製造における塗工液の塗工方法としては、ブレードコーター、バーコーター、ロールコーター、エアナイフコーター、リバースロールコーター、カーテンコーター、サイズプレス、ゲートロールコーター等が用いられる。このうち、塗工印刷用紙の製造では、ブレードコーター、ロールコーター、サイズプレス、ゲートロールコーターが一般に用いられる。
【０００４】
紙メーカーでは製品の効率的な生産とコストダウンを図るべく、塗工装置の広幅化や高速化を進めており、高品質を維持したまま生産性を上げることが重要な課題である。従って近年生産設備としては、一台で抄紙と塗工を同時に行うオンマシン塗工方式が多く採用される傾向にある。一方、原紙に安価な顔料を含む下塗り塗工液を塗工した後、上塗り塗工液を塗工することにより、品質的には下塗り塗工により原紙の被覆性が向上し、面状や印刷品質も良くなることから、多層塗工化が進む傾向がある。したがって軽量コート紙の製造工程においても、近年では生産効率アップとコストダウンを同時に追求すべく、オンマシン塗工で多層塗工が行われている。さらに、通常、高い白紙光沢度の塗工紙は、コーターとは別のスーパーカレンダーで処理するが、そのかわりにコーターと一体のソフトカレンダーで処理し、高い光沢度を付与することが行われている。
【０００５】
しかし、このような抄紙機から一連の装置で多層塗工紙を最終製品まで仕上げるには困難な点がある。すなわち、抄紙から乾燥、下塗り塗工、乾燥、上塗り塗工、乾燥、平滑化まで装置が複雑になり、生産ラインが非常に長くなるため、一度紙切れ（断紙）が発生すると通紙に時間がかかり生産効率が大きく低下するため、出来る限り断紙回数を減らすための製造技術確立が必要である。
【０００６】
一般的にオンマシンの下塗り塗工には、紙切れの少ないフィルムトランスファー方式の塗工装置が使用され、また上塗り塗工には塗工面が良好なブレードコーターが専ら使用される。ブレードコーターは塗工液の給液方法によりロールアプリケート、ファウンテンアプリケート、ショートドウェル型アプリケートに分けられる。一般に塗工量が比較的少ない軽量コート紙（Ａ３コート紙）の製造に際し、従来のロールアプリケート、ファウンテンアプリケート方式のブレードコーターで塗工するとアプリケート後ブレードでメタリングするまでの間に、塗工液が原紙中に浸み込み、塗工液の流動性が低下する結果、メタリング時のブレードニップ圧を高くする必要がある。その結果、塗工面の被覆性が低下し、断紙も発生し易いと言われている。そこで塗工液の原紙への浸透時間を短くし、より軽いブレードニップ圧で塗工することが可能なショートドウェル型アプリケート方式（以下ショートドウェルコーターと称す）が専ら軽量コート紙の製造に使用されている。しかし、このような設備においては、塗工量に制約があるため、軽量コート紙より塗工量が必要なＡ２コート紙のような高い白紙光沢度の塗工紙を製造するのは困難である。
【０００７】
Ａ２コート紙は、軽量コート紙よりグレードが高いものであり、塗工量が必要なため、通常オフマシン塗工し、塗工機とは別ラインのスーパーカレンダーを用いて高ニップ圧で多段の平滑化処理を行って製造されている。本発明は、本来、軽量コート紙の製造に適したオンマシン塗工機おいて、従来技術では成し得なかったＡ２コ−ト紙なみの高い白紙光沢度を有する塗工印刷用紙の製造方法を提供するものである。
【０００８】
塗工印刷用紙の白色度、白紙光沢度、印刷適性向上を課題とした特許文献として、以下のようなものがある。
【０００９】
平均粒子径が０.８〜１.２μｍの湿式重質炭酸カルシウムを８０〜１００質量部用いた固形分５３〜５５％の下塗り塗被液を、フィルム転写型塗工機によって形成し、平均粒子径が０.４〜１.１μｍの湿式重質炭酸カルシウムを５０〜８０質量部と中空有機顔料を３〜８質量部を用いた、固形分６５％以上の上塗り塗被液をブレードコーターによって塗被する印刷用塗被紙の製造方法。（特許文献１）塗被層の少なくとも１層が蛍光染料、紫染料および青染料を含有し、最外層の塗被層が、顔料成分として、平均粒子径が０．４０〜１．１０μｍで且つ粒子径２．０μｍ以下の粒子含有率が７３質量％以上のカオリンを全顔料の２５〜４５質量％、および、平均粒子径が０．６〜１．８μｍの炭酸カルシウムを全顔料の５５〜７５質量％含有し、かつ該最外層に隣接する内側の塗被層が、顔料成分として、炭酸カルシウムを全顔料の９０〜１００質量％含有する、印刷用塗被紙。（特許文献２）炭酸カルシウムを顔料中１０〜７０重量％含有し、これにアルキレンジアミンもしくはポリアルキレンポリアミンと尿素類との縮合反応物に、アルデヒド類およびエピハロヒドリン類のいずれか１種以上、もしくはα、γ−ジハロ−β−ヒドリン類を反応させて得られる水溶性樹脂（Ａ）、メタクリル酸とエチルアクリル酸塩よりなる共重合物（Ｂ）を配合した塗工液を、原紙に塗工、乾燥してなる印刷用塗工紙。（特許文献３）フィルムトランスファー方式の塗被装置を用い原紙に下塗り塗被液を固形分で４〜１０ｇ／ｍ2（両面）塗被した後、上塗り塗被する直前に平滑度（王研式平滑度計測定値）が３０〜１００秒になるよう軽度にソフトカレンダー処理し、ファウンテンアプリケート方式のブレードコーターを用い、ファウンテン角が４０〜６０°で、ブレードのチップ角が４５〜５０°、ブレード厚さが０．４５〜０．６０ｍｍの範囲内で上塗り塗被液を塗被する多層塗被紙の製造方法。（特許文献４）フィルム転写塗工方式で第一層目の塗工層を形成した後に、ブレード塗工方式で第二層、第三層を形成した印刷用塗工紙であって、第三層目の塗工層の顔料として平均粒子径が０．３５μｍ以上０．５５μｍ以下の炭酸カルシウムを含有する印刷用塗工紙。（特許文献５）
【００１０】
しかし、これらの技術によってもいまだ満足な塗工印刷用紙が得られていない。すなわち、特許文献１は、白紙光沢度が７７％以上とされているが、特殊な中空有機顔料を用いているし、実施例を参照するとスーパーカレンダーで光沢度を付与している。特許文献２は、白紙光沢度が４５〜５５％と低い。特許文献３は、実施例によると白紙光沢度は７９〜８３％とされているが、特殊な塗工液を使用しているし、スーパーカレンダーで光沢度を付与している。特許文献４は、実施例によると白紙光沢度が５４〜５６％と低い。特許文献５は、白紙光沢度が７５〜７９％以上とされているが、３層の塗工を行っているし、実施例を参照するとスーパーカレンダーで光沢度を付与している。
【先行技術文献】
【特許文献】
【００１１】
【特許文献１】特開２００６−２５７５９０号公報
【特許文献２】特開２００４−２８５５５２号公報
【特許文献３】特開２０００−６４１９４号公報
【特許文献４】特開平１１−１３１３８７号公報
【特許文献５】特開２００４−２５６９５８号公報
【発明の開示】
【発明が解決しようとする課題】
【００１２】
本発明の課題は、白紙光沢度が高く印刷適性の良好な、オンマシンで製造する２層塗工の塗工印刷用紙の製造方法を提供することである。
【課題を解決するための手段】
【００１３】
本発明者は、オンマシンで２層塗工し、カレンダー処理する塗工印刷用紙について、塗工条件と紙質の関係について検討した結果、塗工印刷用紙の製造条件を特定することにより、上記課題を解決できることを見出した。
【００１４】
請求項１に係る発明は、
原紙の両面に顔料および接着剤を主成分とする塗工液をオンマシンで２層塗工し、ソフトカレンダーで処理する塗工印刷用紙の製造方法であって、以下の（ａ）〜（ｅ）の条件を満たす塗工印刷用紙の製造方法である。
（ａ）原紙灰分が１５〜３０％となるように填料を添加する。
（ｂ）原紙の両面にフィルム転写型コーターにより、顔料として重質炭酸カルシウムを主体に含む塗工液を片面４〜６ｇ／ｍ２塗工する。
（ｃ）さらに、原紙の両面にブレードコーターにより、顔料としてカオリンを全顔料に対し７０質量部以上含む塗工液を片面５〜８ｇ／ｍ２塗工する。
（ｄ）ブレードコーターにより塗工する際の塗工液の濃度が６０〜６５％、粘度が８００〜１５００ｃｐｓであり、コーターのブレード角３０〜４５度にて、塗工液を塗工する。
（ｅ）塗工印刷用紙の白色度が７５〜８５％、白紙光沢度が６５〜７５％である。
【００１５】
請求項２に係る発明は、請求項１の塗工印刷用紙の製造方法であって、以下の（ｆ）〜（ｉ）の条件を満たす塗工印刷用紙の製造方法である。
（ｆ）上塗り塗工層は、顔料として微粒カオリン、扁平カオリン、微粒重質炭酸カルシウムを含み、全顔料に対し、微粒カオリン６０〜８５質量部、扁平カオリン５〜２０質量部、微粒重質炭酸カルシウム５〜３０質量部を含有する。
（ｇ）前記、微粒カオリンは、粒子径２μｍ以下が９５質量％以上である。
（ｈ）前記、扁平カオリンは、粒子径２μｍ以下が８３質量％以上である。
（ｉ）前記、微粒重質炭酸カルシウムは、粒子径１μｍ以下が９０質量％以上である。
【００１６】
請求項３に係る発明は、請求項２の発明において、カレンダー処理がソフトカレンダー処理であり、ニップ圧２００〜３００ｋＮ／ｍ、ロール表面温度が１５０〜２００℃の条件で、少なくとも３ニップの処理をおこなうことを特徴とする請求項２に記載の塗工印刷用紙の製造方法である。
【発明の効果】
【００１７】
本発明の塗工印刷用紙の製造方法によれば、光沢度が高く、印刷適性に優れた、オンマシンで製造される塗工印刷用紙を提供することができる。
【発明を実施するための形態】
【００１８】
以下、本発明の実施の形態を説明する。本発明の塗工印刷用紙の製造には、ワイヤーパート、プレスパート、ドライヤーパート、カレンダーパート、リールパートの各工程からなる抄紙機を用いる。抄紙機の型式は特に限定はなく、長網抄紙機、ツインワイヤー抄紙機等を適宜使用できるが、オントップ型やギャップフォーマ型のツインワイヤー抄紙機が望ましく、特に両面から脱水するギャップフォーマー型抄紙機が望ましい。
【００１９】
本発明の塗工印刷用紙の製造には、原料のパルプとして、クラフトパルプ、古紙パルプ、機械パルプ等が使用できる。クラフトパルプとしては、針葉樹晒クラフトパルプ（ＮＢＫＰ）、広葉樹晒クラフトパルプ（ＬＢＫＰ）等が使用できる。また、古紙パルプとしては、新聞古紙脱墨パルプ、上質古紙脱墨パルプ等の古紙脱墨パルプ（ＤＩＰ）が使用できる。機械パルプとしては、ストーングラウンドパルプ（ＳＧＰ）、加圧ストーングランドパルプ（ＰＧＰ）、リファイナーグランドパルプ（ＲＧＰ）、サーモメカニカルパルプ（ＴＭＰ）、ケミサーモメカニカルパルプ（ＣＴＭＰ）等を使用することができる。
【００２０】
本発明の塗工印刷用紙の製造方法では、クラフトパルプを主体に使用するのが好ましい。このようにすることで、原紙に強度を持たせることができるので、コーターでの断紙や印刷機での断紙の可能性を低減することができる。特にＬＢＫＰは８０％以上使用するのが好ましい。ＬＢＫＰが少ないと地合いムラおよび塗工ムラができやすく、白紙光沢度が不足したり、光沢ムラが発生する。紙からＬＢＫＰの含有率を求める場合は、ＪＩＳＰ８１２０：１９９８  紙、板紙及びパルプ繊維組成試験方法により、紙を離解して求めることができる。配合するＬＢＫＰのカナダ標準ろ水度（Ｃ．Ｓ．Ｆ．）は３００〜４５０ｍｌに調整されていることが好ましい。ろ水度が３００ｍｌより低いと、強度の不足によりコーターでの断紙が起こりやすく、４５０ｍｌより高いと、地合いムラによる塗工ムラができやすく、白紙光沢度が不足して印刷適性が悪くなる。
【００２１】
本発明の塗工印刷用紙は、資源の有効利用のため古紙パルプを使用してもよい。その配合率は高いほうが良いが、古紙パルプは、晒クラフトパルプより白色度や強度が低いので、１０〜５０質量％とするのが望ましい。
【００２２】
本発明の塗工印刷用紙の製造方法では、インキ着肉性、不透明度、白色度、白紙光沢度向上を目的に原紙灰分（塗工液を塗工する前の灰分）が１５〜３０％となるように填料を内添する。灰分が３０％を超えると強度が不足し、コーターでの紙切れが発生しやすくなる。填料の種類は特に限定されず、一般に塗工印刷用紙に使用されている填料を使用することができる。具体的には、炭酸カルシウム、二酸化チタン、タルク、クレー、ホワイトカーボン、シリカ等の無機填料の中から単独または複数の種類を使用することができる。なかでも、白色度が高く入手の容易な、炭酸カルシウムを使用するのが好ましい。
【００２３】
本発明の塗工印刷用紙の製造方法では、パルプに硫酸バンド、サイズ剤、嵩向上剤、紙力増強剤等を添加することができる。サイズ剤としては、ロジン系サイズ剤、アルキルケテンダイマー、アルケニル無水琥珀酸等のサイズ剤が使用できる。紙力増強剤としては、カチオン化澱粉、ポリアクリルアミド系樹脂等が使用できる。
【００２４】
本発明の塗工印刷用紙の製造方法では、原紙にカチオン化澱粉を添加するのが好ましい。添加率としては原料のパルプに０．２〜２．０％添加するのが好ましい。カチオン化澱粉を添加することにより、引張り強さ、伸びが向上し、コーターでの断紙や印刷機での断紙を防止することができる。カチオン化澱粉の添加量が０．２％より少ないと添加の効果が低く、２．０％より多いと効果が頭打ちとなるほか、地合いが悪くなったり、抄紙機のフェルト汚れによる搾水不良のトラブルを起こすことがある。使用するカチオン化澱粉の置換度は、０．０２〜０．０５であることが紙力向上に有利であり、好ましい。置換度は澱粉分子のグルコース単位の数に対してエーテル結合によって置換されたヒドロキシル基の数の割合によって定義される。使用するカチオン化澱粉は、アミロース含有量が２０％以下の澱粉から製造されたカチオン化澱粉であることが耐老化性に優れるので好ましい。
【００２５】
その他、必要に応じ、歩留り向上剤、湿潤紙力増強剤、スライムコントロール剤、ピッチコントロール剤、消泡剤、染料等の添加剤も使用することができる。
【００２６】
本発明の塗工印刷用紙の製造方法では、原紙の両面に、顔料と接着剤を主成分とする塗工液を２層塗工し、オンマシンソフトカレンダーで処理する。使用する顔料は、塗工紙用に従来から用いられている、重質炭酸カルシウム、軽質炭酸カルシウム、カオリン、タルク、二酸化チタン、硫酸バリウム、硫酸カルシウム、酸化亜鉛、ケイ酸、ケイ酸塩、コロイダルシリカ、サチンホワイトなどの無機顔料等を必要に応じて１種類以上混合して使用する。（詳細は後述する。）
【００２７】
本発明の塗工印刷用紙の下塗り塗工層には、原紙の両面にフィルム転写型コーターにより、顔料として重質炭酸カルシウムを主体に含む塗工液を片面４〜６ｇ／ｍ２塗工する。重質炭酸カルシウムを主体にすることで白色度を高くでき、印刷の見映えがよくなる。さらに、上塗り塗工層として、原紙の両面にブレードコーターにより、顔料としてカオリンを７０質量部以上含む塗工液を片面５〜８ｇ／ｍ２塗工する。カオリンを７０質量部以上含むことで白紙光沢度を高くすることができる。下塗り塗工、上塗り塗工ともに、塗工液の塗工量が少ないと白紙光沢度が不足し、塗工量が多い白紙光沢度には有利であるが、オンマシン塗工ではドライヤー汚れが発生しやすく、操業性が悪くなる。
【００２８】
本発明では、下塗り塗工層、および、上塗り塗工層の塗工液に前記顔料とともに、接着剤を、顔料の接着能を向上させパイリングなどの表面強度に纏わるトラブルを回避するために配合する。使用する接着剤は、塗工紙用に従来から用いられている、スチレン・ブタジエン系、スチレン・アクリル系、エチレン・酢酸ビニル系、ブタジエン・メチルメタクリレート系、酢酸ビニル・ブチルアクリレート系等の各種共重合体およびポリビニルアルコール、無水マレイン酸共重合体、アクリル酸・メチルメタクリレート系共重合体等の合成系接着剤、カゼイン、大豆蛋白、合成蛋白の蛋白質類、酸化澱粉、陽性澱粉、尿素燐酸エステル化澱粉、ヒドロキシエチルエーテル化澱粉などのエーテル化澱粉、デキストリンなどの澱粉類、カルボキシエチルセルロース、ヒドロキシエチルセルロース、ヒドロキシメチルセルロースなどのセルロース誘導体などの通常の塗工紙用接着剤１種類以上を適宜選択して使用することができる。
【００２９】
本発明の塗工印刷用紙の製造方法では、下塗り塗工として、原紙の両面に、フィルム転写型コーターにより塗工液を塗工する。フィルム転写型コーターは、塗工液をロール転写する方式であるため、紙切れが少なく、ストリークの発生が無いので安定操業が可能である。
【００３０】
本発明の塗工印刷用紙の製造方法では、上塗り塗工として、原紙の両面に、ブレード塗工方式により塗工液を塗工する。ブレード塗工方式では、塗工液が紙に接触してからブレードで掻き取る時間が変更可能なバリドゥエルタイム方式と、塗工液が紙に接触してからブレードで掻き取る時間が短いショートドゥエルタイム方式があるがどちらを使用してもよい。しかし、近年の抄紙機、塗工機の高速化を考慮するとバリドゥエルタイムジェットファウンテン方式の方が好ましい。また、塗工液を掻き取るブレードに関してはベントブレード、ベベルブレードがあるが、白紙面感が良好になるベベルブレードの方が好ましい。ブレード塗工方式は、ブレードで塗工液を掻き落とすので、塗工液を均一な厚みで塗工することが可能であり、印刷適性が良く、塗工量の調整範囲が広いことでも有利である。
【００３１】
本発明の塗工印刷用紙の製造方法では、上塗り塗工の塗工液の塗工量は片面あたり５〜８ｇ／ｍ２とする。塗工液の塗工量が片面あたり８ｇ／ｍ２より多いと、オンマシン塗工では非接触のドライヤーの乾燥能力に余裕が無い場合があるため、ドライヤー設備に塗工液が付着する問題が懸念される。塗工液の塗工量が片面あたり５ｇ／ｍ２より少ないと、原紙の被覆が不十分となるため、白紙光沢度の不足や光沢ムラにより印刷適性が悪くなる。塗工の際の塗工液の濃度は６０〜６５％、塗工液の粘度（Ｂ型粘度計、３５℃、６０ｒｐｍ）は８００〜１５００ｃｐｓとする。この範囲の塗工液をブレードコーターで塗工すれば、コーターでの塗工安定性が良く、塗工液を均一に原紙へ塗工することができる。前記塗工液を塗工する際のブレード角（ブレード先端面と紙面の角度）は３０度〜４５度が望ましく、３５〜４５度がさらに望ましい。ブレード角が小さ過ぎると、塗工量が多くなりやすく、塗工後のドライヤー汚れが懸念される。ブレード角が大き過ぎると異物がブレードに引掛かり、ストリークや断紙の原因となる。
【００３２】
上塗り塗工層は、顔料として微粒カオリン、扁平カオリン、微粒重質炭酸カルシウムを含み、全顔料に対し、微粒カオリン６０〜８５質量部、扁平カオリン５〜２０質量部、微粒重質炭酸カルシウム５〜３０質量部を含有する。微粒カオリンや扁平カオリンが少ないと白紙光沢度が不足し、微粒重質炭酸カルシウムが少ないと塗工液の流動性が低くなり、塗工液の均一性が損なわれる。このようにすることで、コーターでの塗工性が良好であり、少ない塗工量で高い白紙光沢度の塗工印刷用紙が得られる。
【００３３】
前記、微粒カオリンは、粒子径２μｍ以下が９５質量％以上であることが好ましい。扁平カオリンは、粒子径２μｍ以下が８３質量％以上であることが好ましい。微粒重質炭酸カルシウムは、粒子径１μｍ以下が９０質量％以上であることが好ましい。このようにすることで、コーターでの塗工性が良好であり、少ない塗工量で高い白紙光沢度が得られ、コストを抑えた塗工印刷用紙を得ることができる。
【００３４】
乾燥には、加熱熱風エアドライヤ、加熱シリンダ、ガスヒータードライヤ、電気ヒータードライヤ、赤外線ヒータードライヤ等、各種の方式のドライヤを、単独あるいは組み合せて用いることができる。
【００３５】
本発明の塗工印刷用紙の製造に際しては、ドライヤーで乾燥後に、カレンダー装置により平滑化処理する。カレンダー装置としては、ソフトカレンダーを使用する。本発明の塗工印刷用紙では、高い白紙光沢度とするため、ニップ圧２００〜３００ｋＮ／ｍ、温度が１５０〜２００℃の範囲で、少なくとも３ニップ以上の処理をおこなう。このようにすることで白紙光沢度（ＪＩＳＰ８１４９）６５〜７５％が得られる。
【００３６】
本発明の塗工印刷用紙の坪量（ＪＩＳＰ８１２４）は特に限定されないが、４０〜１５０ｇ／ｍ２程度が好ましい。坪量が４０ｇ／ｍ２より小さいと、パルプ分が少なくなり、強度が不足し２層塗工が難しくなる。このようにして得られる塗工印刷用紙は、高価な中空有機顔料を使用せず、スーパーカレンダーを使用することなく、白色度（ＪＩＳＰ８１４８）７５〜８５％、白紙光沢度（ＪＩＳＰ８１４９）６５〜７５％とすることができる。白色度が７５％より低いと印刷の見映えの点で劣り、白紙光沢度７５％より低いと印刷のインパクトが弱い。コーターで塗工液を塗工する際の原紙の水分は４〜７％が望ましい。４％より低いとコーターで紙が裂けやすくなり、７％より高いと塗工後に水分ムラが生じやすく、しわ入りや印刷時のばたつきの原因となる。
【００３７】
塗工液を塗工する前工程でカレンダーにて平滑化処理を行うこともできる。この場合、処理後の平滑度が高過ぎると、紙の密度が高くなるため、塗工液の浸透が悪く、塗工量が不均一になり、しわ入りや印刷時のばたつきの原因となる。処理後の平滑度が低いと塗工ムラや光沢度が低くなる。平滑度は１５〜８０秒が望ましい。以上のようにして、本発明の塗工印刷用紙が得られる。
【実施例】
【００３８】
以下、実施例及び比較例により、本発明の効果を具体的に表す。なお、％は特に断りのない限り質量％を表し、添加量は絶乾パルプに対する固形分または有効成分で表す。
【００３９】
（実施例１）
ＮＢＫＰ１０質量部（５１０ｍｌＣＳＦ）、ＬＢＫＰ９０質量部（３８０ｍｌＣＳＦ）からなるパルプ分散液に、硫酸バンド１．３％（有姿）、カチオン化澱粉（製品名  ジェルトロン２４、ジー・エス・エル・ジャパン株式会社製）１．０％を添加し、填料として、重質炭酸カルシウム（製品名  ハイドロカーブ７５Ｆ、備北粉化工業株式会社製）を原紙灰分が２０％となるように添加してオントップ型ツインワイヤー抄紙機で抄紙した。
【００４０】
次に、フィルムトランスファー方式のロッドメタリングサイズプレスを用いて、顔料と接着剤を含む塗工液を下記のように原紙の両面に塗工した。
重質炭酸カルシウム（製品名  ハイドロカーブ９０、備北粉化工業株式会社製）７０質量部、微粒カオリン（製品名  カオファイン、シールカオリンカンパニー社製、粒子径２μｍ以下が９５質量％以上）２５質量部、扁平カオリン（製品名  カオホワイトＳ、シールカオリンカンパニー社製、粒子径２μｍ以下が８３質量％以上）５質量部、ＳＢラテックス(製品名  スマーテックスＰＢ１９９０  日本エイアンドエル株式会社製）４質量部、尿素燐酸エステル化澱粉（製品名  コーティングスターチＰＬＶ−５００、三和澱粉工業株式会社製）９質量部、塗工液濃度６２％、塗工液粘度２４００ｃｐｓ、塗工量  片面当たり４．５ｇ／ｍ２
【００４１】
次に、ショートドゥエルタイプのブレードコーターを用いて、顔料と接着剤を含む塗工液を下記のように原紙の両面に塗工した。
微粒重質炭酸カルシウム（製品名  セタカーブＨＧ、備北粉化工業株式会社製、粒子径１μｍ以下が９０質量％以上）１０質量部、微粒カオリン（製品名  カオファイン、シールカオリンカンパニー社製）７５質量部、扁平カオリン（製品名  カオホワイトＳ、シールカオリンカンパニー社製）１５質量部、ＳＢラテックス(製品名  スマーテックスＰＢ１９９０、日本エイアンドエル株式会社製）１１質量部、尿素燐酸エステル化澱粉（製品名  コーティングスターチＰＬＶ−５００、三和澱粉工業株式会社製）３．５質量部、分散剤（製品名  アロンＴ５０  東亞合成株式会社製）１５質量部（対カオリン）、塗工液濃度６２％、塗工液粘度１０５０ｃｐｓ、塗工量  片面当たり５．０ｇ／ｍ２、ブレード角度３５度
【００４２】
塗工後に乾燥し、ソフトカレンダー３ニップ処理（線圧３１０ｋＮ／ｍ  温度１８０℃、線圧２００ｋＮ／ｍ  温度１８０℃、線圧２００ｋＮ／ｍ  温度１８０℃）を行い、坪量１０５ｇ／ｍ２、水分５．５％の塗工印刷用紙を得た。得られた塗工印刷用紙の評価結果を表１、表２に示す。
【００４３】
（実施例２）
填料として、重質炭酸カルシウム（製品名  ハイドロカーブ７５Ｆ、備北粉化工業株式会社製）を原紙灰分が１７％となるように添加して抄紙した。上塗り塗工量  片面当たり５．５ｇ／ｍ２とした以外は実施例１と同様にした。
【００４４】
（実施例３）
た下塗り塗工量  片面当たり５．０ｇ／ｍ２、上塗り塗工量  片面当たり５．７ｇ／ｍ２とした以外は実施例１と同様にした。
【００４５】
（比較例１）
上塗り塗工層の塗工液を、顔料としては重質炭酸カルシウムを主体とし、下記のように変更した以外は実施例１と同様に塗工印刷用紙を得た。
重質炭酸カルシウム（製品名  ハイドロカーブ９０、備北粉化工業株式会社製）６０質量部、微粒カオリン（製品名  カオファイン、シールカオリンカンパニー社製）３０質量部、扁平カオリン（製品名  カオホワイトＳ、シールカオリンカンパニー社製）１０質量部
ＳＢラテックス(製品名  スマーテックスＰＢ１９９０、日本エイアンドエル株式会社製）１１質量部、尿素燐酸エステル化澱粉（製品名  コーティングスターチＰＬＶ−５００、三和澱粉工業株式会社製）３．５質量部、分散剤（製品名  アロンＴ５０  東亞合成株式会社製）１５質量部（対カオリン）
塗工液濃度６４％、塗工液粘度１４５０ｃｐｓ、塗工量  片面当たり５．５ｇ／ｍ２、ブレード角度３５度
【００４６】
（比較例２）
上塗り塗工層の塗工液を、下記のように変更した以外は実施例１と同様に塗工印刷用紙を得た。
重質炭酸カルシウム（製品名  ハイドロカーブ９０、備北粉化工業株式会社製）３５質量部、微粒カオリン（製品名  カオファイン、シールカオリンカンパニー社製）５０質量部、扁平カオリン（製品名  カオホワイトＳ、シールカオリンカンパニー社製）１５質量部
ＳＢラテックス(製品名  スマーテックスＰＢ１９９０、日本エイアンドエル株式会社製）１１質量部、尿素燐酸エステル化澱粉（製品名  コーティングスターチＰＬＶ−５００、三和澱粉工業株式会社製）３．５質量部、分散剤（製品名  アロンＴ５０  東亞合成株式会社製）１５質量部（対カオリン）、塗工液濃度６４％、塗工液粘度１８００ｃｐｓ、塗工量  片面当たり５．９ｇ／ｍ２、ブレード角度３５度
【００４７】
（比較例３）
填料として、重質炭酸カルシウム（製品名  ハイドロカーブ７５Ｆ、備北粉化工業株式会社製）を原紙灰分が１０％となるように添加して抄紙した以外は、比較例２と同様に塗工印刷用紙を得た。
【００４８】
なお、試験方法と評価方法は次のとおりである。
（粘度）Ｂ型粘度計（３５℃、６０ｒｐｍ）による測定値
（白色度）ＪＩＳＰ８１４８：２００１紙、板紙及びパルプ−ＩＳＯ白色度（拡散青色光反射率）の測定方法
（白紙光沢度）ＪＩＳＰ８１４２：２００５紙及び板紙−７５度鏡面光沢度の測定方法
（印面評価）オフセット輪転印刷機を用い、印刷速度７００ｒｐｍ、紙面温度１２０℃で４色印刷（オフ輪用プロセスインキ  墨・紅・藍・黄）を行い、各試料の印面と印刷作業性を
次の基準で相対評価した。○：良い、×：印面にムラがみられた。
【００４９】
2018178308.tif 000002
【００５０】
2018178308.tif 000003
【００５１】
表１、表２に示したように、本発明の実施例１〜３では、いずれも、白色度、白紙光沢度が高く、印面評価ともに良好となっている。比較例１は、上塗塗工層の顔料として、カオリンが４０質量部と少ないので、実施例１〜３と比較して白紙光沢度が低くなっている。比較例２は、上塗塗工層の顔料として、カオリンが６５質量部と少ないので、実施例１〜３と比較して白紙光沢度がやや低くなっている。また、上塗り塗工液の粘度が高いので印面評価が悪くなっている。比較例３は、原紙灰分が１０％と低いので、比較例２と比較して白紙光沢度が低くなっている。
【産業上の利用可能性】
【００５２】
本発明の製造方法による塗工印刷用紙は、チラシ用途に好適に使用されるほか、商品パンフレット、フリーペーパーなどの用紙として使用できる。